(57)【特許請求の範囲】
【請求項１】
レーザー光照射により除かれ得る着色樹脂層、該着色樹脂層に積層され、着色樹脂層と視認可能な色差を有する着色破壊層、該着色破壊層に積層された接着剤層からなるレーザー印字可能な積層体であって、着色破壊層がポリマータイプのグリコール化合物とアクリル系樹脂を架橋した架橋アクリル系樹脂とを含み、着色破壊層のポリマータイプのグリコール化合物含有量が０．１重量％〜２．５重量％ であり、引っ張り強度が５Ｎ/１０ｍｍ 以下であり、屈曲試験にて１ｍｍφの折り曲げ時にフィルムにクラック、割れが生じない脆質レーザー印字用積層体。    
【請求項２】
伸びが２％未満である請求項１に記載の脆質レーザー印字用積層体。    
【請求項３】
着色層、着色破壊層いずれかの色相が白色であり、他層の色相が黒である請求項１〜２いずれかに記載する脆質レーザー印字用積層体。    
【請求項４】
請求項１〜３いずれかに記載する脆質レーザー印字用積層体からなるラベルであって、レーザー光照射により、着色樹脂層にレーザー印字画像を形成し、被着体に接着後、剥離すると着色破壊層で剥離する脆質レーザー印字用ラベル。 
【発明の詳細な説明】
【技術分野】
【０００１】
本発明はレーザー光によって鮮明な印字を行うことができかつ、剥離を検知できる積層体に関するものである。
【背景技術】
【０００２】
製品の管理や品質保証の目的で、製造番号や賞味期限等の個別情報を印字したラベルやシート等を個々の製品に貼り付けることは広く行われている。
【０００３】
該ラベル・シートへの印字方法としては、例えば液状のインクを版により印刷する方法、インクリボンを用いて熱転写によりインクを転写する方法、インクジェット印刷による方法などが利用されているが、多数の製品にそれぞれ個別に異なった情報を印刷するのは、前述の方法では煩雑で困難なものであった。
【０００４】
そこで、基材の表面層と下地層に、レーザー光を吸収し、発熱・破壊されて除かれる得る隠蔽層とを容易に視認できる明度差を有する異なる色の組み合わせとして設け、表面からレーザー光を出力調整して照射し、文字などのパターンに隠蔽層を除くように照射することにより下地層の色彩の所望の印字を行うことができるレーザー印字用積層体が提案されている（特許文献１、特許文献２）。
【０００５】
一方、シリアル番号等を入れたレーザー印字ラベルは、機械、自動車部品等の認証ラベル、許認可ラベル等にも利用されるが、そのような場合ラベルが偽造されることを防止する機能をラベルに付与する必要がある。
偽造を防止する方法として、ラベル自体に偽造が困難な模様等を付与する方法も知られているが、ラベルをその形態を保ったまま剥がして再使用されると、偽造が困難な模様等を形成したとしても意味がなくなってしまうので、ラベルをいったん剥がすと、そのラベルの再使用が不可能になるような破壊を生じさせることにより、再使用を防止する改ざん防止ラベルが提案されている（特許文献３、特許文献４）。
【０００６】
前記レーザー印字用積層体においても改ざん防止機能をもつ積層体が種々提案されており、たとえば、接着剤層が感圧性および／またはホットメルト接着剤および／または熱活性化性（反応性）接着剤からなり、偽造に対する抵抗性を高めた積層体も提案されている（特許文献５）。
【０００７】
前記のレーザー印字積層体は、積層体の接着剤層に感圧性および／またはホットメルト接着剤および熱活性化性（反応性）接着剤からなる接着剤を使用することで剥離検知性をレーザー印字ラベルに付与するものであるが、接着剤層を少なくとも２層の特殊な形状で設けなければならず、接着剤層の製造に手間がかかるという不都合が生じた。
【０００８】
また、特許文献３、特許文献４等の一般のラベルに使用されている脆質の樹脂を破壊層としてレーザー印字用積層ラベルを構成する1つの層として設ける方法も考えられるが、従来知られている脆質層は、固く脆い樹脂層であって、たとえば自動車・二輪車の車体や機械部品の表面の凹凸ある曲面に貼り付けるラベルとして使用する場合に可とう性が不足して、うまく接着できないという不都合も発生した。
【特許文献１】特開平０９−１２３６０６号公報
【特許文献２】特開平０９−１２３６０７号公報
【特許文献３】特開平１０−１８２９１７号公報
【特許文献４】特開２００４−２０４０５６号公報
【特許文献５】特開２００３−１１４６２１号公報
【発明の開示】
【発明が解決しようとする課題】
【０００９】
本発明が解決しようとする課題は、明瞭な印字が可能なレーザー印字用積層体であって、接着剤層に特別な構造・組成を設けなくとも、剥離再使用を試みた時着色破壊層が破壊する剥離検知性を有し、かつ複雑な曲面等に追随して貼付可能な可とう性も有するレーザー印字用積層体を提供することにある。
【課題を解決するための手段】
【００１０】
本発明者らは、レーザー光照射により除かれ得る着色樹脂層、該着色樹脂層に積層され、着色樹脂層と視認可能な色差を有する着色破壊層、該着色破壊層に積層された接着剤層からなるレーザー印字可能な積層体であって、着色破壊層がグリコール化合物を含む架橋アクリル系樹脂であり、被着体に接着後剥離すると着色破壊層が破壊する脆質レーザー印字用積層体により、前記課題を解決した。
【００１１】
本発明の積層体は、グリコール化合物を含む架橋アクリル系樹脂である着色破壊層を有し、好ましくは、引っ張り強度が５Ｎ/１０ｍｍ以下であり、さらに好ましくは伸びが２％未満の積層体であって、屈曲試験にて１ｍｍφの折り曲げ時にフィルムにクラック、割れが生じない脆質レーザー印字用積層体である。
着色樹脂層をレーザー光照射により所望の形に破壊して除去することにより、除去部分では着色破壊層の色が視認され、所望の印字や画像を発現することができる。
【発明の効果】
【００１２】
本発明の積層体は、接着剤層に特別な構造・組成を設けなくとも、剥離検知性を有し、かつ複雑な曲面等に追随して貼付可能な可とう性も有する
レーザー印字用積層体である。
【発明を実施するための最良の形態】
【００１３】
以下に本発明の積層体を詳細に説明する。
本発明の積層体は、レーザー光の吸収能を有する着色樹脂層に、レーザー光を出力調整して集光し、文字などのパターン状に照射することにより、照射された部分を発熱・溶融・ミスト化、或いは、発熱・分解・灰化し、パターン状に除去し、除去部分に着色破壊層の色を発現させるものであり、基材上にそれぞれ色の異なる２層の着色層（着色樹脂層および着色破壊層）を設けた積層体である。
【００１４】
本発明の積層体を形成する際に使用する基材用樹脂としては特に制限されるものではないが、例えば、ポリエチレン樹脂、ポリプロピレン樹脂、ポリカーボネート樹脂、ポリスチレン樹脂、ポリエチレンテレフタレート樹脂（以下ＰＥＴ樹脂と記載する）、アクリル樹脂等が使用可能であり、ラベルとしての取り扱い性の点からポリカーボネート樹脂、ＰＥＴ樹脂、アクリル樹脂が好ましく、更に、コスト面を考慮すれば、ＰＥＴ樹脂やアクリル樹脂が特に好ましい。
【００１５】
基材はその用途・材質に応じて適宜の透明性・厚さの基材が用いられ、基材がＰＥＴ樹脂の場合、ラベルとしての取り扱い性から、基材厚みは２０〜２００μｍ、好ましくは２０〜１５０μｍ、特に好ましくは３０〜１００μｍであるのがよい。厚さが２００μｍ以上であれば、ラベルのコシが強くなりすぎ、曲面に貼り付けると、浮きあがったり剥がれたりする場合があり、また価格的にも非常に高価なものになってしまう。また、厚さが２０μｍ未満であれば、ラベルのコシが弱すぎるため、たとえばオートラベラーで貼り付けようとした場合、ラベルが剥離紙から起き上がらず、連続貼り付けできなくなるなどの問題がある。
【００１６】
本発明の積層体は、着色破壊層を介して、積層体表面にレーザー光照射により除かれ得る着色樹脂層が存在する。着色樹脂層は樹脂に着色剤を加えた着色樹脂を公知の方法で、所定厚みで着色破壊層の上に積層または、塗工すること等により形成される。着色樹脂としてはペンキ等の市販の樹脂ベースを使用してもよい。
【００１７】
本発明で用いられる着色樹脂層を構成する樹脂としては、アクリル系樹脂、ポリエステル系樹脂、フッ素系樹脂、ウレタン系樹脂、アルキッド系樹脂等が使用可能であり、更に価格などを考慮すれば、アクリル系樹脂、ポリエステル系樹脂、アルキッド系樹脂が好ましく、常温でのフィルムの硬さ及び耐擦傷性が必要であるのでアクリル系樹脂の中でも架橋構造をもつ架橋アクリル系樹脂が特に好ましい。
【００１８】
ここで言う架橋アクリル系樹脂とは反応性基を有するアクリル系樹脂を架橋剤等により架橋した樹脂である。アクリル系樹脂とは、アクリル酸モノマーまたはメタクリル酸モノマーの重合によって製造される樹脂を主成分とする樹脂であり、主成分とするとは、アクリル系樹脂を樹脂成分の５０％以上含有する樹脂を意味する。
【００１９】
アクリル酸モノマーとしては例えば、アクリル酸エステル、アクリル酸メチル、アクリル酸プロピル、アクリル酸ブチル、アクリル酸２−ヒドロキシエチル、アクリル酸２−エチルヘキシルなどをモノマーとして共重合した樹脂を挙げることができ、また、上記メタクリル酸モノマーとしては、例えばメタクリル酸メチル、メタクリル酸エチル、メタクリル酸プロピル、メタクリル酸ブチル、エチレングリコ−ルジメタクリレ−トなどを挙げることができ、
官能基としては、水酸基、メルカプト基、エポキシ基、アミド基、メチロール化アクリルアミド基等が挙げられる。
【００２０】
前記樹脂の中でも架橋速度の速さ、架橋剤との混合後のポットライフの点から,モノマーとして水酸基を官能基として持つものを共重合させた樹脂が好ましく、架橋後の樹脂の硬さを考慮するとメタクリル酸２−ヒドロキシエチルを主として共重合した樹脂が最も好ましい。
【００２１】
架橋剤としては、メラミン系架橋剤、イソシアネート系架橋剤、エポキシ系架橋剤、ポリアミン系架橋剤、アルデヒド系架橋剤等が挙げられ、耐熱性、架橋後の硬さの制御等の物性を考慮すると、メラミン系架橋剤、イソシアネート系架橋剤が好ましく反応制御を考慮するとメラミン系架橋剤が特に好ましい。
【００２２】
着色樹脂層の膜厚は３〜５０μm、好ましくは５〜４０μm、より好ましくは７〜３５μmである。膜厚が３μm未満であれば、下地層を隠蔽するために顔料コンテントを高くしなければならず、その結果、着色樹脂層が脆くなってしまい、ラベルを曲げると割れたり、部分的に剥離したりするなどの問題が発生することがある。また、膜厚が５０μm以上であると、レーザーにより印字する際に大きなエネルギーが必要となり、このエネルギーにより表面層の消失のみならず着色破壊層、更には基材まで消失させてしまう可能性がある。
【００２３】
また、上記着色樹脂層の顔料コンテントは、３〜３００重量％、好ましくは５〜２５０重量％、より好ましくは８〜２００重量％の着色剤を含有しているのが良い。顔料コンテントが３重量％未満であれば、一般的に隠蔽性が低く背面とのコントラストが付き難く、また、３００重量％以上であれば着色剤層が脆くなり、曲面に無理やり貼り付けたりすると着色剤層にクラックが発生したりする。
【００２４】
本発明の着色剤層及び後述する着色破壊層に用いられる着色剤は、特に制限されるものではないが、レーザー光照射によって除去可能かつ長期間使用可能な耐候性、耐久性のある着色剤が好ましく、具体的には、The Society of Dyers and Colourists社出版による、Colour Index 3rd Edition（1971)及びSupplements(1975)に掲載されている着色剤から選ぶことができる。
【００２５】
以下に示す着色剤名は同書規定のColour Index
Generic Nameによる。例えば、Y-1はC.I.Pigment Yellow１を意味し、またＯは橙色(Orange)、Ｒは赤色(Red)、Ｖは紫色(Violet)、Ｂは青
色(Blue)、Ｃは緑色(Green)、Ｂｒは茶色(Brown)、Ｂｋは黒色(Black)、Ｗは白 色(White)を表している。
【００２６】
上記着色剤の色としては、黄色、橙色、赤色、紫色、青色、緑色、茶色、黒色及び白色等いずれの色調のものでも用いることができる。以下、それぞれの好ましい着色剤を具体的に例示する。
上記黄色系の好ましい着色剤としては、例えば、アゾ系、縮合多環系、金属錯塩系、無機系の顔料を挙げることができる。
【００２７】
アゾ系の好ましい顔料としては、例えば、不溶性モノアゾ顔料(Y-97,Y-116,Y-120,Y-151,Y-154)、ジスアゾ顔料(Y-81,Y-83,Y-155)、縮合アゾ顔料(Y-93,Y-94,Y-95,Y-128)を挙げることができ、また、縮合多環系の好ましい顔料としては、例えば、アントラキノン顔料（Y-24,Y-108,Y-147,Y-123,Y-99)、イソインドリノン顔料(Y-109,Y-110,Y-173)、イソインドリン顔料(Y-139)、キノフタロン顔料(Y-138)を挙げることができ、また、金属錯塩系の好ましい顔料としては、例えば、同アゾメチン顔料(Y-117,Y-129)、ニッケルニトロソ顔料(Y-153)、ニッケルアゾ顔料(G-10)を挙げることができる。更に、無機系の好ましい顔料としては、例えば、酸化鉄イエロ−(Y-42)、チタン−アンチモン−ニッケル酸化物(Y-53)等を挙げることができる。
【００２８】
また、橙色系の好ましい顔料としては、例えば、アゾ系、縮合多環系顔料を挙げることができる。
アゾ系の好ましい顔料としては、例えば、不溶性モノアゾ系顔料(O-36,O-5,O-38,O-60,O-62)、ジスアゾ系顔料(O-34)、縮合アゾ系顔料（O-31)を挙げることができ、また、縮合多環系の好ましい顔料としては、例えば、ペリレン系顔料(O-43)、アントラキノン系顔料(O-40,O-51)、イソインドリノン系顔料(O-42)、キナクリドン系顔料(O-48,O-49)を挙げることができる。
【００２９】
また、赤色系の好ましい顔料としては、例えば、アゾ系顔料、縮合多環系顔料、無機系顔料を挙げることができる。
【００３０】
アゾ系の好ましい顔料としては、例えば、不溶性モノアゾ系顔料(R-2,R-6,R-7,R-9,R-10,R-12,R-14,R-112,R-146,R-147,R-170,R-171,R-175,R-185,R-187,R-188,R-208)、アゾレ−キ系顔料(R-52:2,R-115,R-151,R-243)、縮合アゾ系顔料(R-144,R-166,R-214,R-220,R-221,R-242)、ジスアゾ系顔料(R-38,R-37)を挙げることができ、
【００３１】
また、縮合多環系の好ましい顔料としては、例えば、アントラキノン系顔料(R-168,R-177,R-216)、チオインジゴ系顔料(R-88)、ペリノン系顔料(R-194)、ペリレン系顔料(R-123,R-149,R-178,R-179,R-190,R-224)、キナクリドン系顔料(V-19,R-122,R-202,R-207,R-209,R-206)を挙げることができ、
【００３２】
更に、新しい顔料としてジケトピロロピロ−ル系顔料（チバガイギ−製イルガジンDPPレッドBO）を挙げることができ、また、無機系の好ましい顔料としては、ベンガラ（赤色酸化鉄R-101）、亜鉛・鉄酸化物(R-225)等を挙げることができる。
【００３３】
また、紫色系の好ましい顔料としては、例えば、アゾ系顔料、縮合多環系顔料、無機系顔料を挙げることができる。
【００３４】
アゾ系の好ましい顔料としては、例えば、モノアゾ系顔料(V-50）等を挙げることができ、縮合多環系の好ましい顔料としては、例えば、ペリレン系顔料(V-29)、アントラキノン系顔料(V-31,V-33）、チオインジゴ系顔料(V-38,V-36)、キ
ナクリドン系顔料(V-19)、ジオキサジン系顔料(V-23,V-37)を挙げることができ、また、無機系の好ましい顔料としては、例えば、リン酸コバルト系(V-14:1）、フェロライトバイオレット顔料(V-18)、コバルト・リチウム・バナジウムフォスフェ−ト顔料(V-47)等を挙げることができる。
【００３５】
また、青色系の好ましい顔料としては、例えば、フタロシアニン系顔料、縮合多環系顔料、無機系顔料を挙げることができる。
【００３６】
フタロシアニン系の好ましい顔料としては、例えば、α型銅フタロシアニン系顔料（B-15:1,B-15:2)、β型銅フタロシアニン系顔料(B-15:3,B-15:4）ε型フタロシアニン系顔料(B-15:6）、無金属フタロシアニン系顔料(B-16)を挙げること
ができ、また、縮合多環系の好ましい顔料としては、例えば、インダトロン系顔料(B-60,B-21,B-22,B-64)を挙げることができ、
【００３７】
また、無機系の好ましい顔料としては、例えば、紺色(B-27)、群青(B-29）、 コバルト−アルミニウム酸化物系顔料(B-28）、コバルト−クロム−アルミニウム酸化物系顔料(B-36）等を挙げることができる。
【００３８】
また、緑色系の好ましい顔料としては、例えば、フタロシアニン系顔料、縮合多環状系顔料、無機系顔料を挙げることができる。
【００３９】
フタロシアニン系の好ましい顔料としては、例えば、中塩素化銅フタロシアニン系顔料(G-37)、高塩臭化銅フタロシアニン系顔料(G-7)、高塩臭素化銅フタロ シアニン系顔料(G-36)等を挙げることができ、縮合多環系の好ましい顔料としては、例えば、ビオラントロングリ−ン(G-47)を挙げることができ、無機系の好ましい顔料としては、例えば、酸化クロム系顔料(G-17)、コバルト−チタン−ニッケル−亜鉛酸化物系顔料(G-19)、コバルト−チタン系顔料(G-50)等を挙げることができる。
【００４０】
また、茶色系の好ましい顔料としては、アゾ系顔料、縮合多環系顔料、無機系顔料を挙げることができる。
【００４１】
アゾ系の好ましい顔料としては、例えば、モノアゾ系顔料(Bｒ-25,Bｒ-32）、金属錯塩アゾ系顔料(Bｒ-5,Bｒ-2）、縮合アゾ系顔料(Bｒ-23)を挙げることができ、 縮合多環系の好ましい顔料としては、例えば、アントラキノン系顔料(Bｒ-28)、ペリレン系顔料(Bｒ-26)を挙げることができ、
【００４２】
無機系の好ましい顔料としては、例えば、酸化鉄系顔料(Bｒ-6)、鉄−クロム酸化物系顔料(Bｒ-29)、亜鉛−鉄酸化物系顔料(Bｒ-31)を挙げることができる。また、黒色系の好ましい顔料としては、有機系顔料、無機系顔料があり、有機系の好ましい顔料としては、例えば、アニリンブラック(Bｋ-1)、ペリレンブラック(Bｋ-31)等を挙げることができ、
【００４３】
また、無機系の好ましい顔料としては、例えば、カ−ボンブラック(Bｋ-31)、 カ−ボンブラック(Bｋ-7)、カ−ボンブラック(Bｋ-9)、鉄黒(Bｋ-11)、コバルト酸 化物系顔料(Bｋ-13)等を挙げることができる。
【００４４】
また、白色系の好ましい顔料としては、無機系の顔料が好ましく、例えば、亜鉛華(W-4)、硫化亜鉛(W-7)、二酸化チタン(W-6)、炭酸カルシウム(W-18)、クレ −(W-19)、硫酸バリウム(W-21)、アルミナホワイト(W-24)、シリカ(W-27)、白雲母(W-20)、タンク(W-26)等を挙げることができる。
【００４５】
その他、特に好ましい顔料としては、例えば、パ−ル顔料として知られる二酸化チタン被覆雲母等を挙げることができ、その粒径が２〜２００μmのものが好 ましく、更に好ましくは４〜１５０μm、特に好ましくは５〜１００μmである。また、耐候性の点から被覆層の酸化チタンはルチル型であることが好ましい。
【００４６】
更に、酸化鉄等の着色剤で着色されていてもよく、干渉色を示すものであってもよく、シルバ−調、ミルク調のものであってもよい。
【００４７】
市販品としては、メルク製、イリオジンマ−ル製、ハイライト等がある。
また、上記着色樹脂層は、上記顔料の他、その透明性、耐候性に影響のない範囲で、マイカ、アルミ粉を含有させることができる。
【００４８】
中でも、好ましい顔料は非晶質又はグラファイトの形態のカーボンブラック（黒色）、酸化チタン（白色）等である。カーボンブラックの好ましい平均粒径は１０〜５００ｎｍの範囲であり、微細な平均粒径の種々の市販の型のカーボンブラックを用いることができる。
【００４９】
カーボンブラックや酸化チタンが用いられる場合は、着色剤はそれ自身レーザー光を熱に変換する化合物となりうる。しかし、着色剤がレーザー光に関して吸収性でない場合、レーザー光を熱に変換するための化合物が必要な場合もあり、そのような場合は、顔料の混合物、あるいは１種又はそれ以上の顔料とレーザー光を熱に変換することができる１種又はそれ以上の化合物との混合物を用いることもできる。
【００５０】
レーザー光を熱に変換するための化合物としては、カーボンブラックやシアニン系、フタロシアニン系、無機系などの赤外線吸収剤等があげられる。
【００５１】
着色剤として、樹脂に顔料が分散された形で市販されているカラーベースを用いることは好ましい態様である。アクリル樹脂系カラーベース、酢酸ビニル樹脂系カラーベース、セルロース樹脂系カラーベース等が使用可能である。
【００５２】
本発明の積層体は、前記着色樹脂層と基材との間にグリコール化合物を含む架橋アクリル系樹脂である着色破壊層を有する。
【００５３】
ここで言う架橋アクリル系樹脂とは反応性基を有するアクリル系樹脂を架橋剤等により架橋した樹脂である。アクリル系樹脂とは、アクリル酸モノマーまたはメタクリル酸モノマーの重合によって製造される樹脂を主成分とする樹脂であり、主成分とするとは、アクリル系樹脂を樹脂成分の５０％以上含有する樹脂を意味する。
【００５４】
アクリル酸モノマーとしては例えば、アクリル酸エステル、アクリル酸メチル、アクリル酸プロピル、アクリル酸ブチル、アクリル酸２−ヒドロキシエチル、アクリル酸２−エチルヘキシルなどをモノマーとして共重合した樹脂を挙げることができ、また、上記メタクリル酸モノマーとしては、例えばメタクリル酸メチル、メタクリル酸エチル、メタクリル酸プロピル、メタクリル酸ブチル、エチレングリコ−ルジメタクリレ−トなどを挙げることができ、
官能基としては、水酸基、メルカプト基、エポキシ基、アミド基、メチロール化アクリルアミド基等が挙げられる。
【００５５】
前記樹脂の中でも架橋速度の速さ、架橋剤との混合後のポットライフの点から,モノマーとして水酸基を官能基として持つものを共重合させた樹脂が好ましく、架橋後の樹脂の硬さを考慮するとメタクリル酸２−ヒドロキシエチルを主として共重合した樹脂が最も好ましい。
【００５６】
架橋剤としては、メラミン系架橋剤、イソシアネート系架橋剤、エポキシ系架橋剤、ポリアミン系架橋剤、アルデヒド系架橋剤等が挙げられ、屈曲試験特性に必要な柔軟性の点からイソシアネート系架橋剤、エポキシ系架橋剤が好ましく、入手のし易さ、種類の多さを考慮するとイソシアネート系架橋剤が特に好ましい。
【００５７】
着色破壊層の膜厚は１０〜１５０μm、好ましくは１５〜１００μm、より好ましく２０〜９０μmである。膜厚が２０μm未満であれば、レーザー光における文字抜け性において、粘着剤層まで焼き切れる可能性があり、また、膜厚が９０μm以上であると、十分な柔軟性を付与した場合でも貼り付けの際、クラックが入る可能性がある。
【００５８】
また、上記着色破壊層は前述した着色樹脂層に使用可能な顔料が同様に使用できる。着色破壊層の顔料コンテントは、１０〜５００重量％、好ましくは３０〜３００重量％、より好ましくは５０〜２５０重量％の着色剤を含有しているのが良い。顔料コンテントが１０重量％未満であれば隠蔽性を確保することが不可能であり、また、５００重量％以上であればフィルムとして保持することが不可能である。
【００５９】
着色破壊層は可とう性を保持するためにグリコール化合物をアクリル樹脂に対して０．１〜１０重量％、好ましくは０．５〜８重量％、特に好ましくは０．５〜５重量％含有する必要がある。
グリコール化合物が０．１重量％以下であれば屈曲試験において折り曲げた際フィルムにクラックが入る可能性があり、１０重量％以上であればフィルムの強度と伸びがあるため、剥離可能となるからである。
【００６０】
グリコール化合物とはジオールの縮合化合物のことであり、たとえばエチレングリコール、プロピレングリコール、１，４−ブタンジオール、ジエチレングリコール等、ポリマーとしては、ポリエチレングリコール、ポリテトラメチルグリコール（PTMG）、THF−ネオペンチルグリコール共重合体（旭化成（株）製PTXG）等が挙げられ、グリコール自身の揮発性、添加量あたりの柔軟性の付与度、耐水性の点からポリマータイプのグリコール化合物が好ましく入手のし易さ、価格を考慮すればポリテトラメチルグリコールが特に好ましい。
【００６１】
着色破壊層樹脂組成物の凝集力は５Ｎ／１０ｍｍ以下が好ましい。凝集力が５Ｎ／１０ｍｍ以上であると被着体から剥離する際に着色破壊層以外の部分で剥離することがある。
【００６２】
前記着色破壊層にはレーザー印字性を阻害しない範囲で、脆性を調節する成分を添加してもよい。脆性を調節する成分としては、ガラスビーズ、シリカ、炭酸カルシウム等の無機粒子；アクリルビーズ、スチレンビーズ、シリコーンビーズ等の有機粒子;等が使用可能であるが粒径の分布の狭さの点からガラスビーズ、アクリルビーズ、スチレンビーズ、シリコーンビーズが好ましく耐熱性を考慮すればガラスビーズ、アクリルビーズが最も好ましい。
【００６３】
脆性調節成分として無機粒子あるいは有機粒子を使用する場合の平均粒子径は脆質層の厚み以下である必要があり１〜１５０μｍ、好ましくは５〜１００μｍ、特に好ましくは１０〜８０μｍである。
粒子径が１μｍ以下であれば脆性を付与することが不可能であり、１５０μｍ以上であれば屈曲試験においてクラックが入るおそれがある。
【００６４】
前記脆性調節成分の含有率は、樹脂に対して１０〜２８０体積％、好ましくは１０〜２００体積％、特に好ましくは３０〜１００体積％含有する必要がある。
脆性調節成分が１０体積％以下であれば脆質付与効果が見られなく、２８０体積％以上であれば粒子間に空隙を生じ、屈曲試験においてクラックが入るおそれがある。
【００６５】
前記着色破壊層に図３に示すような溝を設けて、脆性を調節することも可能である。レーザー印字性を損なわない範囲で、溝の形状、間隔、方向は自由に選択することができるが、溝の加工性や方向性を考慮すると格子状に溝を設けるのが好ましく、その間隔は剥がされる時の剥がしにくさの点から０．５〜３ｍｍが特に好ましい。
【００６６】
本発明の積層体のＪＩＳ  Ｋ  ７１２７ に基づき測定した引っ張り強度は５Ｎ/１０ｍｍ以下、好ましくは４Ｎ/１０ｍｍ 以下、特に好ましくは１〜４Ｎ/１０ｍｍである。引っ張り強度が５Ｎ/１０ｍｍ以上であるとフィルムが剥がされてしまう。

【００６７】
また、本発明の積層体は剥がそうとした時フィルムが伸びずに破断する必要があるのでＪＩＳ  Ｋ  ７１２７に基づき測定した伸びは２％以下、好ましくは１． ５％以下、特に好ましくは１％以下である。
【００６８】
本件特許発明の積層体は被着体積層体を接着する接着剤層がさらに積層される。
前記接着剤層は、その膜厚が１５〜１００μm、好ましくは２０〜７０μm、より好ましくは２５〜４５μmである。上記膜厚が１５μ以上であれば、被着体からシ−トが剥がれて被着体の屈曲等の加工適性が良好となるので好ましく、膜厚が１００μ未満であれば、貼着適性が良好で、コスト的にも有利である。
【００６９】
また、上記接着剤層の接着強度は、被着体に２５.４mm幅のテープとして貼り合わせて２４時間放置した後、引張試験機での１８０°折り返し剥離試験の測定値が０.５kg／２５.４mm以上であるものが好ましい。上記接着強度が０.５kg／２５.４mm未満になると本積層体が貼着された被着体を屈曲成形すると被着体からシ−トが剥がれる虞がある。
【００７０】
上記接着剤層を形成する材料としては、一液タイプまたは二液タイプの粘着剤や接着剤、その中でも、感圧タイプの粘着剤、感熱タイプの粘着剤または接着剤等を挙げることができ、さらにその中でも、作業性などを考慮すると、一液タイプまたは二液タイプの感圧タイプ粘着剤が好ましい。
【００７１】
該接着剤層を構成する樹脂は、特に制限されないが、耐候性、透明性及び耐黄変性等の点からアクリル系樹脂が好ましい。
前記アクリル系樹脂における単量体の主成分は、アルキル基の炭素数が４〜１４の（メタ）アクリル酸アルキルエステルが好ましい。炭素数が４〜１４の範囲を逸脱すると樹脂層が硬くなって柔軟性に劣る虞がある。また、上記アクリル系共重合体における単量体の主成分は、５０モル％以上含有されていることが好ましい。その割合が５０モル％未満になると上記アクリル系樹脂が硬くなって柔軟性に劣る虞がある。
【００７２】
上記（メタ）アクリル酸アルキルエステルとしては、例えば、n-ブチル（メタ）アクリレ−ト、イソブチル（メタ）アクリレ−ト、2-メチルペンチル（メタ）アクリレ−ト、2-エチルヘキシル（メタ）アクリレ−ト、ラウリル（メタ）アクリレ−ト等があげることができる。
【００７３】
また、上記アクリル系樹脂と共重合する他成分の単量体としては、例えば、メチル（メタ）アクリレ−ト、エチル（メタ）アクリレ−ト、アクリロニトリル、酢酸ビニル、スチレン等を挙げることができる。
【００７４】
また、これらの樹脂に導入できる単量体の官能基としては、（メタ）アクリル酸、イタコン酸等のカルボキシル基、ヒドロキシ（メタ）アクリレ−ト、n-メチロ−ルアクリルアミド等の水酸基、グリシジル（メタ）アクリレ−ト等のエポキシ基等を挙げることができるが、本発明では、一般的なポリイソシアネ−ト架橋剤を組み合せたウレタン架橋方式を採用することが好ましく、この場合には、カルボキシル基、水酸基が好ましい。
【００７５】
また、これらの単量体を共重合する際に用いられる溶剤としては、例えば、ベンゼン、トルエン、キシレン、メチルセルソルブ、エチルセルソルブ、酢酸エチル、メタノ−ル等の従来公知の溶剤が単独または二種以上混合して用いることができ、また、重合開始剤としては、例えば、アゾビスイソブチロニトリル等のアゾ系開始剤、ジ−t−ブチルパ−オキサイド等の過酸化物系開始剤等を用いることができる。
【００７６】
上記アクリル系樹脂の重量平均分子量（ＭＷ）は、好ましくは２０万〜１００ 万、より好ましくは４０万〜８０万である。斯る分子量は、重合開始剤の量によって、または連鎖移動剤を添加することによって調整することができる。
【００７７】
尚、上記アクリル系樹脂には、必要に応じて粘着付与剤、紫外線吸収剤、光安定剤、酸化防止剤等の添加剤を添加することができる。このようにして得られたアクリル系樹脂に架橋剤として、ポリイソシアネ−トを官能基に対して０.１〜１グラム当量、好ましくは０.３〜０.７グラム当量添加することにより、被着体への接着力を強固にすることができる。また、この架橋反応に際して必要に応じて反応促進剤を添加することができる。
【００７８】
本発明の積層体は、基材上にコーティング、あるいはグラビアなどで着色破壊層樹脂を印刷して乾燥させて着色破壊層を形成し、さらに着色破壊層上に同様に着色剤を分散させた着色樹脂層形成樹脂をコーティング、あるいはグラビアなどで印刷して乾燥させる方法、着色したフィルムを基材の表面に熱ラミや接着剤など使用して積層させる方法、あるいはこれらの方法を組み合わせることなどにより作製することができる。
【００７９】
本発明の積層体１は、図１に示すように、接着剤層４上に、剥離によって破壊する着色破壊層２、及びレーザー光照射により除かれ得る着色樹脂層３、がこの順で積層されている。積層体にレーザー光を照射すると、着色樹脂層３がレーザー照射の形状に除去され、着色破壊層２が露出し、着色樹脂層３と着色破壊層２との色の対比によって所望の印字画像等を形成するものである。
【００８０】
照射可能なレーザーとしては、ＣＯ２レーザー、Ｎｄ：ＹＡＧレーザー、エキシマレーザー、半導体レーザー、半導体励起固体レーザー、Ａｒレーザー、Ｎ２／Ｄｙｅレーザー、ＨｅＣｄレーザー等があるが、一般的に設備が安価でその取り扱いも比較的容易なＣＯ２レーザー、Ｎｄ：ＹＡＧレーザー等が使用される。
【００８１】
本発明においては、炭酸ガスレーザーのレーザー出力を１５Ｗに調整した場合、スキャンスピード４００から３０００ｍｍ／ｓ の範囲で良好な印字体が得られている。レーザー光を照射部分が印字される機構の詳細は、明らかではないが、レーザー光照射によって、層中にそれを吸収して発熱し、照射部分が溶融、除去、その他等の現象を起こして印字されるものと推定される。
【００８２】
本発明の積層体は、接着剤層の凝集力および基材への接着力が着色破壊層の凝集力より大である。基材に接着した積層体を剥がそうとすると着色破壊層が破壊し、このことによって基材に接着された積層体は剥離に対する表示機能をもつ。レーザー印字装置によって、目的に応じて個別に異なった印字をすることが可能であり、製品の管理や品質保証の目的でシリアルナンバーや日付を印字し、製造時期や賞味期限等の個別情報を表示するための印字したラベルやシート等として有効に用いられる。
【実施例】
【００８３】
参考例１
アクリル樹脂ST-100（（株）トクシキ製）100重量部、メラミン架橋剤MS-11（三和ケミカル（株）製）18重量部、消泡剤2570デフォーマー（（株）トクシキ製）2重量部、紫外線吸収剤シーソーブ103（シプロ化成（株）製）0.5重量部、硬化触媒CT-5（（株）トクシキ製）4.7重量部、着色剤UTCO-591ブラック（大日精化工業（株）製）15重量部、MIBK4.36重量部、トルエン10.17重量部を混合して、樹脂溶液1（黒色）を作った。
【００８４】
参考例２
アクリル樹脂2100U5（日本カーバイド工業（株）製）100重量部、着色剤UTCO-501ホワイト(大日精化工業（株）製)200重量部、グリコール系化合物PTMG-100M（三洋化成工業（株）製）1.2重量部、架橋剤コロネートHK（日本ポリウレタン工業（株）製）14重量部、トリメチルベンゼン85重量部を混合して、樹脂溶液2（白色）を作った。
【００８５】
参考例３
アクリル酸エステル系粘着剤ＰＥ−１２１（日本カ−バイド工業(株)製）100重量部に対し、架橋剤ＣＫ−101（日本カ−バイド工業(株)製）2.5重量部、トルエン40重量部を混合して粘着剤溶液Ａを調製した。
【００８６】
参考例４
アクリル樹脂2100U5（日本カーバイド工業（株）製）100重量部、着色剤UTCO-501ホワイト（大日精化工業工業（株）製）200重量部、グリコール系化合物PTMG-100M（三洋化成工業（株）製）1.6重量部、アクリルビーズアートパールGR-200（根上工業（株）製）40重量部、架橋剤コロネートHK（日本ポリウレタン工業（株）製）14重量部、トリメチルベンゼン85重量部を混合して、樹脂溶液３（白色）を作った。
【００８７】
実施例１  
参考例１で得られた樹脂溶液1（黒色）をPETフィルム（帝人デュポンフィルム（株）製  S）に塗布し、90℃にて2分間、続けて140℃にて3分間乾燥させ、厚み8μｍの着色樹脂層1を形成した。
この着色樹脂層1の上に参考例２で得られた樹脂溶液2（白色）を塗布し、90℃にて2分間、続けて140℃にて3分間乾燥させ、厚み30μｍの着色破壊層2を形成し、積層体1を得た。
参考例３で得られた粘着剤溶液AをPETフィルム（ダイヤホイルヘキスト製  MRG50）に塗布し、100℃にて2分間乾燥させ、厚み30μｍの接着剤層を形成した。これに上記積層体1を着色破壊層２の面が接着剤層と接するように貼り合わせ、両PETフィルムから剥離させることにより、脆質レーザー印字用積層体を作製した。得られた積層体の組成、測定値、試験結果を表１、表２に示す。
【００８８】
実施例２
着色樹脂層１の厚みを15μｍとし、着色破壊層２の厚みを40μｍとした以外は実施例１と同様の方法で脆質レーザー印字用積層体を作製した。得られた積層体の組成、測定値、試験結果を表１、表２に示す。
【００８９】
実施例３
着色樹脂層１の厚みを20μｍとした以外は実施例１と同様の方法で脆質レーザー印字用積層体を作製した。得られた積層体の組成、測定値、試験結果を表１、表２に示す。
【００９０】
実施例４
着色樹脂層１の厚みを８μｍとし、樹脂溶液２（白色）の代わりに、参考例４に示したアクリルビーズを含有する樹脂溶液３（白色）を用い、着色破壊層２の厚みを50μｍとした以外は実施例1と同様の方法で脆質レーザー印字用積層体を作製した。得られた積層体の組成、測定値、試験結果を表１、表２に示す。
【００９１】
実施例５  着色樹脂層１の厚みを15μｍとし、着色破壊層２の厚みを40μｍとした以外は実施例１と同様の方法でフィルムを作製し、着色破壊層２側から深さ5μｍの溝を2ｍｍ間隔で格子状に入れ、脆質レーザー印字用積層体を作製した。得られた積層体の組成、測定値、試験結果を表１、表２に示す。
【００９２】
比較例１
アクリル樹脂2100U5（日本カーバイド工業（株）製）100重量部、着色剤UTCO-501ホワイト(大日精化工業（株）製)200重量部、架橋剤コロネートHK（日本ポリウレタン工業（株）製）14重量部、トリメチルベンゼン85重量部を混合して、白色樹脂溶液を作った以外は実施例１と同様の方法で脆質レーザー印字用積層体を作製した。得られた積層体の組成、測定値を表１、表２に示す。
【００９３】
比較例２
アクリル樹脂2100U5（日本カーバイド工業（株）製）100重量部、着色剤UTCO-501ホワイト(大日精化工業（株）製)200重量部、グリコール系化合物PTMG-100M（三洋化成工業（株）製）5重量部、架橋剤コロネートHK（日本ポリウレタン工業（株）製）14重量部、トリメチルベンゼン85重量部を混合して、白色樹脂溶液を作った以外は実施例１と同様の方法で脆質レーザー印字用積層体を作製した。得られた積層体の組成、測定値を表１、表２に示す。
【００９４】
比較例３
着色樹脂層１の厚みを20μｍとし、着色破壊層２の厚みを40μｍとした以外は実施例１と同様の方法で脆質レーザー印字用積層体を作製した。得られた積層体の組成、測定値を表１、表２に示す。
【００９５】
なお、各物性は以下の評価方法で測定した。
（ １ ） 引っ張り強度
引っ張り試験機テンシロンＴ Ｍ−１００（ 東洋ボールドウィン製）を使用し、ＪＩＳ  Ｋ  ７１２７に基づいて、引っ張り試験を行い、そのときのフィルムの強度を測定した。試験条件は、１０ｍｍ幅短冊、グリップ間隔１００ｍｍ、引っ張り速度２００ｍｍ/ｍｉｎで５ 回測定し、その平均値を求めた。
【００９６】
（２）伸び
引っ張り試験機テンシロンＴＭ−１００（東洋ボールドウィン製）を使用し、JIS  K  7127に基づいて、引っ張り試験を行い、そのときのフィルムの伸びを測定した。試験条件は、１０mm幅短冊、グリップ間隔１００mm、引っ張り速度200mm/minで5回測定し、その平均値を求めた。
【００９７】
（３）屈曲試験
屈曲試験機（東洋テスター工業製）を使用し、指定の径の金属芯にフィルムを巻きつける形で屈曲試験を行い、折り曲げ後、フィルム表面にクラック、割れ等が発生していないかを確認した。クラック等が発生していない場合を○、発生した場合を×とした。
【００９８】
（５）剥離試験
アルミ板に貼り付け、２３℃にて２４時間養生し、その後、カッターを用いてフィルムを容易にアルミ板から剥離することが出来るかどうかを確認した。フィルムを剥がす時にフィルム自身に損傷があり、再度貼り付け出来ない場合を○、フィルムを損傷なく容易に剥離できた場合を×とした。
【００９９】
（ ６ ） 文字抜け性
ＳＵＮＸ株式会社製  ＬＰ−４３０を用い、出力１０Ｗ 、スキャンスピード５ ００ｍｍ／ｓでアルファベットの「Ａ」を、２５０μｍ 、の太さで印字した。剥離紙を剥離し、各文字を粘着剤層側から透過光で観察し、レーザーにより積層体が焼き切られていない場合を○、粘着剤層まで焼き切れている場合を×
とした。
【０１００】
（７）文字のシャープさ
レーザー抜け性を評価したサンプルの表面から、印字した文字の端部を光学顕微鏡（オリンパス株式会社製  ＢＸ５１）にて観察し、次の基準によって判定を行った。
文字の端部がシャープできれいである：○
文字の端部の一部にバリが見られる：△
文字の端部全体にバリが発生している：×
【０１０１】
（８）バーコード読み取り性
レーザー抜け性と同じ条件で、ＥＡＮ１２８パターンのバーコードを印字した。このバーコードをバーコードリーダーで１０回読み取りさせ、１０回とも読み取りできた場合を○、１回でも読み取りできなかった場合を×とした。
【０１０２】
（９）耐熱性
バーコード読み取り性試験と同じ要領でＥＡＮ１２８パターンのバーコードを印字したサンプルを、１５０℃の環境下で１０００時間放置した後にバーコードリーダーで１０回読み取りさせ、１０回とも読み取り出来た場合を○、１回でも読み取りできなかった場合を×とした。
【０１０３】
（１０）耐候性
バーコード読み取り性試験と同じ要領でＥＡＮ１２８パターンのバーコードを印字したサンプルを、スーパーＵＶテスター（岩崎電気株式会社製  ＳＵＶ−Ｆ２）で５０ｍＷ／ｃｍ2の照射強度で３００時間照射した後にバーコードリーダーで１０回読み取りさせ、１０回とも読み取り出来た場合を○、１回でも読み取りできなかった場合を×とした。
【０１０４】
【表１】
0004535955.tif 000002
【０１０５】
【表２】
0004535955.tif 000003
【図面の簡単な説明】
【０１０６】
【図１】図１は本発明の脆質レーザー印字用積層体の断面図である。
【図２】図２は着色破壊層にビーズを含む本発明の脆質レーザー印字用積層体の断面図である。
【図３】図３は着色破壊層に溝を有する本発明の脆質レーザー印字用積層体の断面図である。
【符号の説明】
【０１０７】
１．積層体
２．着色破壊層
３．着色樹脂層
４．接着剤層
５．ビーズ
６．溝
【図１】
0004535955.tif 000004
【図２】
0004535955.tif 000005
【図３】
0004535955.tif 000006